(57)【要約】【課題】アノードとカソードとの間におけるガスまたは溶質の物質移動に起因する問題を抑制することが可能な、電気分解による金属の製造方法を提供する。【解決手段】溶融金属塩にアノードおよびカソードを浸漬して電解セルを形成し、真空雰囲気中で電解セルに通電して電気分解を行い、金属を生成することを特徴とする電気分解による金属の製造方法。前記溶融金属塩が１以上のハロゲン化物、または１以上のハロゲン化物と金属酸化物との混合塩であり、前記アノードが炭素、前記カソードがTi,Zr,Hf,V,Nb,Ta,B,Al,Ga,In, アルカリ金属、アルカリ土類金属もしくは希土類元素の酸化物、またはこの酸化物を含む混合物であってもよい。また、前記溶融金属塩が、アルカリ金属、アルカリ土類金属もしくは希土類元素のハロゲン化物、またはこれらと金属酸化物の混合物であってもよく、この場合にアノードを炭素としてもよい。【選択図】図１
2012136766.tif 000002
【特許請求の範囲】
【請求項１】
溶融金属塩にアノードおよびカソードを浸漬して電解セルを形成し、真空雰囲気中で電解セルに通電して電気分解を行い、金属を生成することを特徴とする電気分解による金属の製造方法。
【請求項２】
前記溶融金属塩が１以上のハロゲン化物、または１以上のハロゲン化物と金属酸化物との混合塩であり、前記アノードが炭素、前記カソードがＴｉ、Ｚｒ、Ｈｆ、Ｖ、Ｎｂ、Ｔａ、Ｂ、Ａｌ、Ｇａ、Ｉｎ、アルカリ金属、アルカリ土類金属もしくは希土類元素の酸化物、またはこの酸化物を含む混合物であることを特徴とする請求項１に記載の電気分解による金属の製造方法。
【請求項３】
前記溶融金属塩が、Ｈ以外の第１族元素、Ｂｅ以外の第２族元素または希土類元素のハロゲン化物であることを特徴とする請求項１に記載の電気分解による金属の製造方法。
【請求項４】
前記溶融金属塩が、２以上の前記ハロゲン化物の混合塩、または、１以上の前記ハロゲン化物と金属酸化物との混合塩であることを特徴とする請求項３に記載の電気分解による金属の製造方法。
【請求項５】
前記アノードが炭素であることを特徴とする請求項３または４に記載の電気分解による金属の製造方法。
【請求項６】
前記アノードと前記カソードとの間に隔膜を設けることを特徴とする請求項１〜５のいずれかに記載の電気分解による金属の製造方法。
【発明の詳細な説明】
【技術分野】
【０００１】
本発明は、電気分解による金属の製造方法に関し、特に、再酸化の発生または不純物による汚染を抑制可能な金属の製造方法に関する。
【背景技術】
【０００２】
金属の製錬方法としては、例えば以下の４つの方法が挙げられる。第１の方法は、鉱石の還元が不要であり、単に不純物を分離する方法である。この方法で製錬が可能な金属は、例えばＡｕ、ＡｇおよびＣｕのような、貴な金属に限られる。第２の方法は、例えば鉱石中の金属化合物を、還元剤を用いて還元する方法である。例えば、Ｆｅの製錬では、鉱石中の酸化鉄を、還元剤として炭素を用いて還元する。この方法を適用する場合には、製錬の目的とする金属よりも強力な還元剤が必要である。第３の方法は、水溶液電解による方法である。この方法は、例えばＰｂのように、水より還元されやすい金属の製錬に適用される。水より還元されにくい金属に適用すると、水が電気分解され、金属は還元されない。
【０００３】
第４の方法は、溶融塩電解による方法である。これは、溶融した金属塩を溶媒として電気分解を行う方法であり、特に上述の方法では製錬が困難な、アルカリ金属、アルカリ土類金属および希土類元素等の卑な金属を製錬するのに有効な方法である。溶融塩とは、塩化物やフッ化物等の金属塩を融点以上に加熱して液体としたものをいう。
【０００４】
また、溶融塩電解法は、Ｔｉの製錬方法としても有望視されている。現在、Ｔｉの製錬方法としては、高純度のＴｉが得やすく、コストが低いことから、クロール法が主流である。しかし、クロール法には、プロセスがバッチ式であり生産性が悪いこと、鉱石から得たＴｉＯ2を塩化させ、蒸留精製し、還元しなければならず、さらに得られたスポンジチタンを溶解する等、工程数が多いこと、および消費エネルギーが多いことといった問題がある。
【０００５】
この問題に対し、特許文献１では、ＴｉＯ2をカソードとして溶融ＣａＣｌ2中で電気分解を行うことにより、ＴｉＯ2の還元によりＴｉを直接得る方法が提案されている。特許文献１で提案されている方法は、クロール法と比べて必要な工程が少なく、プロセスの連続化が可能であるとともに、理論上必要なエネルギーが少ないといった利点がある。
【先行技術文献】
【特許文献】
【０００６】
【特許文献１】ＷＯ９９／０６４６３８号公報
【非特許文献】
【０００７】
【非特許文献１】S. Jiao and D. J. Fray, "Development of an Inert Anode for Electrowinning in Calcium Chloride-Calcium Oxide Melts", Metallurgical and Materials Transactions B, Volume 41B, pp.74-79, (February 2010)
【発明の概要】
【発明が解決しようとする課題】
【０００８】
しかし、溶融塩電解による製錬では、金属塩を溶融させ、高温に保持する。そのため、溶融塩中には、イオンや、還元により製錬された金属が溶融したものが溶質として存在し、製錬過程においては、この溶質の拡散が比較的早く進行するため副反応が生じやすい。例えば、還元された金属が再酸化される逆反応や、電極材に由来する不純物による金属の汚染が容易に発生する。
【０００９】
例えば、Ｃａ、Ｎａ、Ｋ等のアルカリ金属、アルカリ土類金属の製錬の場合には、これらの金属の溶融塩の電気分解によってカソードの表面に生成した金属が、溶融塩に溶解してアノードへ拡散し、再酸化されやすい。また、電気分解によってアノードで発生したガスは、溶融塩中または溶融塩外に放出された後でカソード方向へ拡散し、カソードの表面に生成した金属を、溶融塩内外において再酸化させることがある。さらに、Ｎｄ、Ｓｍ等の希土類金属の製錬の場合には、製錬過程で生成する中間生成物が再酸化されやすい。いずれの場合とも、再酸化の発生に伴う電力の損失が大きく、金属の製造効率が低くなる。
【００１０】
また、上述した溶融ＣａＣｌ2中でのＴｉＯ2の電気分解によるＴｉの製錬の場合には、溶媒である溶融ＣａＣｌ2中に、アノードとして使用される炭素が炭酸イオンとして溶解し、これに含まれる炭素によって、カソードの表面に生成したＴｉが汚染されることが知られている（非特許文献１）。製錬後のＴｉからの炭素の除去は熱力学的に不可能である。アノードとして使用される炭素による汚染は、溶融塩の電気分解によって希土類金属を製錬する場合にも発生する。
【００１１】
このような、溶融塩の内外に存在するガスまたは溶融塩中の溶質の拡散に伴う再酸化の発生や、アノードを構成する物質による汚染、すなわちアノードとカソードとの間における物質移動に起因する問題を抑制するために、アノードとカソードとの間における隔膜の設置が従来から行われている。しかし、隔膜は、固形物質の拡散の防止には威力を発揮するものの、溶融塩の内外に存在するガスや溶融塩中の溶質の拡散を十分に抑制することができないという課題があった。また、隔膜は、高温の溶融塩中に設置されるため耐久性が不十分であり長期にわたって安定して製錬を行うことができないという課題もあった。
【００１２】
本発明は、これらの問題に鑑みてなされたものであり、アノードとカソードとの間におけるガスまたは溶質の物質移動に起因する問題を十分に抑制することが可能な、電気分解による金属の製造方法を提供することを目的とする。
【課題を解決するための手段】
【００１３】
上記の課題を解決するために、本発明者らが検討したところ、溶融塩電解を真空中で行うことにより、上述のアノードとカソードとの間における物質移動に起因する問題を十分に抑制することができることを知見した。
【００１４】
本発明は、上記知見に基づいてなされたものであり、その要旨は下記（１）〜（５）の金属の製造方法にある。
【００１５】
（１）溶融金属塩にアノードおよびカソードを浸漬して電解セルを形成し、真空雰囲気中で電解セルに通電して電気分解を行い、金属を生成することを特徴とする電気分解による金属の製造方法。
【００１６】
（２）前記溶融金属塩が１以上のハロゲン化物、または１以上のハロゲン化物と金属酸化物との混合塩であり、前記アノードが炭素、前記カソードがＴｉ、Ｚｒ、Ｈｆ、Ｖ、Ｎｂ、Ｔａ、Ｂ、Ａｌ、Ｇａ、Ｉｎ、アルカリ金属、アルカリ土類金属もしくは希土類元素の酸化物、またはこの酸化物を含む混合物であることを特徴とする前記（１）に記載の電気分解による金属の製造方法。
【００１７】
（３）前記溶融金属塩が、Ｈ以外の第１族元素、Ｂｅ以外の第２族元素または希土類元素のハロゲン化物であることを特徴とする前記（１）に記載の電気分解による金属の製造方法。
【００１８】
（４）前記溶融金属塩が、２以上の前記ハロゲン化物の混合塩、または、１以上の前記ハロゲン化物と金属酸化物との混合塩であることを特徴とする前記（３）に記載の電気分解による金属の製造方法。
【００１９】
（５）前記アノードが炭素であることを特徴とする前記（３）または（４）に記載の電気分解による金属の製造方法。
【００２０】
（６）前記アノードと前記カソードとの間に隔膜を設けることを特徴とする前記（１）〜（５）のいずれかに記載の電気分解による金属の製造方法。
【００２１】
本発明において、「溶融金属塩」とは、金属塩もしくは２以上の金属塩を混合した混合塩の溶融物、またはこれらの金属塩もしくは混合塩に金属酸化物を加えた混合塩の溶融物をいい、以下、単に「溶融塩」ともいう。また、「希土類元素」とは、周期表の３族に属するＳｃ、Ｙおよびランタノイド（原子番号５７〜７１の１５元素）を指し、金属状態の希土類元素を以下、「希土類金属」ともいう。
【発明の効果】
【００２２】
本発明の金属の製造方法によれば、アノードとカソードとの間におけるガスまたは溶質の物質移動に起因する問題を抑制することができるため、純度の高い金属の製造が可能であるとともに、効率よく操業を行うことができる。
【図面の簡単な説明】
【００２３】
【図１】本発明の電気分解による金属の製造方法が適用可能な製造装置の構成図である。
【図２】試験に用いた電気分解による金属の製造装置の構成図である。
【図３】カソードの写真である。
【図４】電気分解を行った後の焼結ＴｉＯ2ペレットの写真である。
【図５】電気分解を行った後の焼結ＴｉＯ2ペレットのＸ線回折測定結果を示す図である。
【発明を実施するための形態】
【００２４】
１．製造装置の構成
図１は、本発明の電気分解による金属の製造方法が適用可能な製造装置の構成図である。同図に示すように、この製造装置は、溶融塩１を収容する電解槽２と、直流電源３に接続されたアノード４およびカソード５を備える。アノード４およびカソード５は、溶融塩１に浸漬され、直流電源３とともに電解セル６を構成する。また、電解槽２は、反応容器７内に配置される。反応容器７は、不図示の真空ポンプによって排気し、操業中において内部を真空にすることが可能である。ここでいう真空とは、反応容器７の内部の圧力が大気圧未満である状態をいい、操業中における反応容器７の内部の圧力は０．３ａｔｍ以下が好ましく、１０-3ａｔｍ以下がより好ましい。
【００２５】
２．製造方法
２−１．金属酸化物の電気分解による金属の製造方法
Ｔｉを例として、金属酸化物の電気分解による金属の製造方法について説明する。前記図１に示す装置を用いてＴｉＯ2を電気分解することによってＴｉを製造する場合、アノード４として炭素を用い、カソード５としてＴｉＯ2焼結材を用いる。ＴｉＯ2焼結材は、ＴｉＯ2粉末を焼結して作製する。カソード５として用いるＴｉ焼結材は、金網で包んだ状態としてもよいし、金属製の籠の中に入れた状態としてもよい。また、ＴｉＯ2焼結材に孔を開け、針金を通して吊り下げてもよい。金網、金属籠および針金としては、Ｎｉ製のものを使用することができる。
【００２６】
溶融塩１に用いる金属塩としては、塩化物、フッ化物等のハロゲン化物およびこれらを２以上混合した混合塩、ならびにこれらの金属塩または混合塩に金属酸化物を混合させたものを用いることができる。混合塩とすることにより、金属塩の融点を下げることができるとともに、アノード表面におけるハロゲンガスの発生を抑制することにより後述する一酸化炭素および二酸化炭素の発生を促進し、電気分解の進行を促進することができる。
【００２７】
溶融塩１に用いる金属塩の一例として、塩化物としては、ＮａＣｌ、ＣａＣｌ2、ＳｒＣｌ2、ＢａＣｌ2、ＮｄＣｌ3等、フッ化物としては、ＮａＦ、ＭｇＦ2等が挙げられる。また、混合塩としては、これらの塩化物およびフッ化物から選択した２種以上の金属の混合塩、ＮａＣｌとＳｍＣｌ3との混合塩等、金属塩と酸化物との混合物としては、ＬｉＦとＳｍ2Ｏ3との混合物等が挙げられる。
【００２８】
反応容器７の内部を、通常の溶融塩電解で一般的に行われるように、不活性ガス（例えばＡｒ）雰囲気とした状態で電解セル６への通電を開始すると、アノード４の表面では、下記（１）式および（２）式で表される主反応と、下記（３）式で表される副反応の３種類の酸化反応が生じる。（１）式および（２）式の主反応では、アノード４を構成する炭素から一酸化炭素および二酸化炭素が生成し、生成した一酸化炭素および二酸化炭素は反応容器７内に放出される。（３）式の副反応では、アノード４を構成する炭素から炭酸イオンが生成し、生成した炭酸イオンは溶融塩１内をカソード５に向かって移動する。
Ｃ（ｓ）＋Ｏ2-→ＣＯ（ｇ）＋２ｅ-  …（１）
Ｃ（ｓ）＋２Ｏ2-→ＣＯ2（ｇ）＋４ｅ-  …（２）
Ｃ（ｓ）＋３Ｏ2-→ＣＯ32-＋４ｅ-  …（３）
【００２９】
一方、カソード５の表面では、下記（４）式で表される主反応によってＴｉＯ2が還元され、Ｔｉが生成する。同時に、下記（５）式で表される副反応によって、上記（３）式の副反応で生成した炭酸イオンが分解して炭素が生成する。
ＴｉＯ2（ｓ）＋４ｅ-→Ｔｉ（ｓ）＋２Ｏ2−  …（４）
ＣＯ32-＋４ｅ-→Ｃ（ｓ）＋３Ｏ2-  …（５）
【００３０】
上記（５）式の副反応で生成した炭素はアノード４に由来するものであり、上記（４）式の主反応で生成したＴｉに不純物として混入し、Ｔｉを汚染する。さらには、（１）式の主反応で生成した一酸化炭素および（２）式の主反応で生成した二酸化炭素も、Ｔｉを汚染する。
【００３１】
このアノード４に由来する炭素による汚染を抑制するために、アノード４とカソード５との間に隔膜を設置することが従来から行われている。しかし、隔膜は、高温の溶融塩中での耐久性が不十分であり、長期にわたって安定して製錬を行うことができないという課題がある。しかも、溶融塩の内外に存在するガスや溶融塩中のイオン等の溶質の拡散は、隔膜では十分に抑制することができない。
【００３２】
これに対して、本発明の方法では、反応容器７の内部を操業中常に真空とするため、すなわち真空雰囲気中で電解セル６に通電にするため、アノードにおける上記（１）式および（２）式の主反応で生成した一酸化炭素および二酸化炭素が溶融塩１の液面から排出されやすい。また、上記（３）式の副反応で生成した炭酸イオンの、下記（６）式で表される分解反応が促進されるため、上記（５）式の副反応が抑制される。そのため、上記（４）式の主反応で生成したＴｉは、溶融塩の内外に存在するガスおよびアノード４に由来する炭素による汚染が抑制される。
ＣＯ32-→ＣＯ2＋Ｏ2-  …（６）
【００３３】
このように、本発明によれば、隔膜では抑制することが困難な、溶融塩の内外に存在するガスや溶融塩中の溶質の物質移動に起因するＴｉの汚染を抑制することができる。そのため、長期にわたって安定して純度の高いＴｉを製造することができる。また、炭素は電気抵抗が小さいため、アノード４として炭素を使用することにより、効率よくＴｉを製造することができる。
【００３４】
また、アノード４とカソード５との間に反応容器７の内部を仕切る隔膜を設けてもよい。隔膜を設けることによって、固体の汚染物質がアノード側からカソード側へ移動するのを抑制することができ、より純度の高いＴｉを製造することができる。
【００３５】
以上説明したような、金属酸化物を電気分解することによって金属を製造する方法は、上述のＴｉの他に、Ｚｒ、Ｈｆ、Ｖ、Ｎｂ、Ｔａ、Ｂ、Ａｌ、Ｇａ、Ｉｎ、アルカリ金属、アルカリ土類金属および希土類元素にも適用可能である。この場合も、金属酸化物をカソードとする。金属酸化物は単体に限られず、金属酸化物を含む混合物であってもよい。
【００３６】
２−２．溶融塩の電気分解による金属の製造方法
Ｃａを例として、溶融塩の電気分解による金属の製造方法について説明する。前記図１に示す装置を用いて、ＣａＣｌ2の電気分解によってＣａを製造する場合、アノード４の上方に、蒸発したＣａを凝縮させる板状の凝縮部材（不図示）を配置する。また、アノード４として炭素を用い、カソード５として一般的なステンレス鋼、炭素鋼等の鉄を用いる。また、溶融塩１として、溶融ＣａＣｌ2を用いる。
【００３７】
この場合、アノード４の表面では下記（７）式で表される還元反応によって塩素ガスが生成する。カソード５の表面では、下記（８）式で表される酸化反応によって、Ｃａが生成する。生成したＣａは、蒸発し、凝縮部材の表面で凝縮する。
２Ｃｌ-  →  Ｃｌ2  ＋  ２ｅ-  …（７）
Ｃａ2+  ＋  ２ｅ-  →  Ｃａ  …（８）
【００３８】
反応容器７の内部を真空としない従来の方法では、カソード５の表面で生成したＣａが溶融塩１中を拡散し、アノード４の表面で再酸化されてＣａ2+となるため製造効率が悪く、電力の損失が大きかった。しかし、本発明の方法では、反応容器７の内部を操業中常に真空とするため、比較的蒸気圧が高いＣａを、再酸化される前に蒸発させ、回収することができる。
【００３９】
また、Ｃａを蒸発させずに、金属Ｃａの固体として連続的に引き上げて回収する手法でも、反応容器７の内部を操業中常に真空とすることにより、アノード４で発生する塩素ガスが速やかに反応容器７の外部に排出されるため、塩素ガスと金属Ｃａ固体との接触による再酸化も抑制することが可能である。
【００４０】
このように、金属の溶融塩を電気分解によって製錬する方法は、Ｃａの他に、Ｈ以外の第１族元素（アルカリ金属）、Ｂｅ以外の第２族元素（アルカリ土類金属）および希土類元素に適用可能である。
【００４１】
溶融塩１に用いる金属塩としては、上記適用可能な金属の塩化物、フッ化物等のハロゲン化物およびこれらを２以上混合した混合塩、ならびにこれらの金属塩または混合塩に金属酸化物を混合させたものを用いることができる。混合塩とすることにより、金属塩の融点を下げることができるとともに、アノード表面におけるハロゲンガスの発生を抑制でき、電気分解の進行を促進することができる。混合塩とした場合には、カソードの表面に貴な金属が優先的に生成する。
【００４２】
溶融塩１に用いる金属塩の一例として、塩化物としては、ＣａＣｌ2の他に、ＮａＣｌ、ＳｒＣｌ2、ＢａＣｌ2、ＮｄＣｌ3等、フッ化物としては、ＮａＦ、ＭｇＦ2等が挙げられる。また、混合塩としては、これらの塩化物およびフッ化物から選択した２種以上の金属の混合塩、ＮａＣｌとＳｍＣｌ3との混合塩等、金属塩と酸化物との混合物としては、ＬｉＦとＳｍ2Ｏ3との混合物等が挙げられる。
【００４３】
Ｃａを製造する場合において、溶融塩は、ＣａＣｌ2とＣａＯの混合塩としてもよい。また、希土類金属を製造する場合には、溶融塩は、希土類元素のハロゲン化物と酸化物の混合塩を用いる。これらの場合には、前記（１）〜（３）式の反応によってアノードとして用いられた炭素から一酸化炭素、二酸化炭素および炭酸イオンが生成する。さらに、炭酸イオンは前記（５）式の反応によって分解して炭素が生成する。そのため、従来の方法では、これらの一酸化炭素、二酸化炭素および炭素によってカソードの表面に生成したＣａまたは希土類金属が汚染されていた。しかし、本発明の方法では、反応容器７の内部を操業中常に真空とするため、上述の通り、上記（１）式および（２）式の反応により生成した一酸化炭素および二酸化炭素が溶融塩の液面から排出されやすく、また、前記（６）式で表される炭酸イオンの分解反応が促進されるため、上記（５）式の反応による炭素の生成が抑制される。そのため、カソードの表面に生成したＣａまたは希土類金属は、溶融塩の内外に存在するガスおよびアノードに由来する炭素による汚染が抑制され、高純度とすることができる。
【００４４】
また、アノード４とカソード５との間に反応容器７の内部を仕切る隔膜を設けてもよい。隔膜を設けることによって、固体の汚染物質がアノード側からカソード側へ移動するのを抑制することができ、より純度の高い金属を製造することができる。
【実施例】
【００４５】
本発明の効果を確認するため、以下の試験を実施して、その結果を評価した。
【００４６】
１．試験条件
１−１．試験装置
図２は、試験に用いた電気分解による金属の製造装置の構成図である。同図に示すように、この製造装置は、溶融塩１を収容する電解槽２と、直流電源３に接続されたアノード４およびカソード５を備えていた。アノード４およびカソード５は、溶融塩１に浸漬され、直流電源３とともに電解セル６を構成した。電解槽２は、反応容器７内に配置した。反応容器７は、Ａｒガスを供給、排出可能とするとともに、図示しない真空ポンプによって排気し、内部を真空にすることを可能とした。溶融塩１を加熱する電気炉８を、反応容器７を囲繞するように配置した。反応容器７溶融塩１の温度を測定するために、熱電対９を溶融塩１に浸漬した。熱電対９は、ステンレス製の保護管１０内に挿入し、溶融塩１に直接接触しないようにした。
【００４７】
反応容器７はインコネル製とし、電解槽２はステンレス製のるつぼを用いた。直流電源３は２電極４端子法のポテンショガルバノスタットとした。溶融塩１は溶融ＣａＣｌ2、アノード４は炭素棒とした。
【００４８】
図３は、カソードの写真である。カソード５は、同図に示すように、Ｎｉ製の金網５ａに包んだ直径約１ｃｍの焼結ＴｉＯ2ペレット５ｂとした。
【００４９】
１−２．電解条件
溶融塩１の温度は９３０℃とし、直流電源３に２電極法を適用し、３．０Ｖの定電圧で５時間の電解セル６の通電を行い、カソード５の焼結ＴｉＯ2ペレット５ｂを電気分解した。本発明例では、反応容器７内を真空ポンプで排気しながら、１０-3ａｔｍ以下の真空雰囲気中で通電を実施した。比較例では、反応容器７に所定量のＡｒガスを供給、排出することにより、１ａｔｍのＡｒ雰囲気中で、通電を実施した。
【００５０】
２．試験結果
図４は、通電によって電気分解を行った後の焼結ＴｉＯ2ペレットの写真である。本発明例、比較例ともに、電気分解によって白色のＴｉＯ2が還元され、灰色の多孔質Ｔｉが得られた。
【００５１】
図５は、電気分解を行った後の焼結ＴｉＯ2ペレットのＸ線回折測定結果を示す図である。同図に示すように、Ａｒ雰囲気中で電気分解した比較例の焼結ＴｉＯ2ペレットでは、ＴｉＣに由来するピークが明確に現れていることから、アノードを構成する炭素による汚染が著しいことがわかる。一方、真空雰囲気中で電気分解した本発明例の焼結ＴｉＯ2ペレットでは、ＴｉＣに由来するピークが極めて小さく、アノードを構成する炭素による汚染が低減されたことがわかる。
【産業上の利用可能性】
【００５２】
本発明の金属の製造方法によれば、アノードとカソードとの間におけるガスまたは溶質の物質移動に起因する問題を抑制することができるため、純度の高い金属の製造が可能であるとともに、効率よく操業を行うことができる。
【符号の説明】
【００５３】
１：溶融塩、  ２：電解槽、  ３：直流電源、  ４：アノード、  ５：カソード、  
５ａ：金網、  ５ｂ：焼結ＴｉＯ2ペレット、  ６：電解セル、  ７：反応容器、  
８：電気炉、  ９：熱電対、  １０：保護管
【図１】
2012136766.tif 000003
【図２】
2012136766.tif 000004
【図５】
2012136766.tif 000005
【図３】
2012136766.tif 000006
【図４】
2012136766.tif 000007